(57)【要約】【課題】  塩素フリータイプであって、配管フランジや機器などのガスケットを容易に且つ確実に除去することが可能な剥離剤組成物、及びその剥離剤組成物を含有するエアゾール剥離剤を提供する。【解決手段】  ３０〜８９重量％のエーテル系溶剤と、１〜６０重量％のケトン系溶剤と、１〜６０重量％のエステル系溶剤と、１〜１０重量％の含硫黄系溶剤とからなる混合溶剤中に、８〜２０重量％のアマイド系チキソトロピック剤を配合し剥離剤組成物であり、液化ガスからなる噴射剤と共に噴霧容器に充填してエアゾール剥離剤とする。【選択図】      なし【特許請求の範囲】
【請求項１】
組成物全体に対して３０〜８９重量％のエーテル系溶剤と、１〜６０重量％のケトン系溶剤と、１〜６０重量％のエステル系溶剤と、１〜１０重量％の含硫黄系溶剤とからなる混合溶剤中に、組成物全体に対して８〜２０重量％のアマイド系チキソトロピック剤が配合されていることを特徴とする剥離剤組成物。
【請求項２】
前記エーテル系溶剤が、メチルテトラヒドロフラン、ジエチルエーテル、１,３−ジオキソラン、シクロペンチルメチルエーテル、ジベンジルエーテルから選ばれた少なくとも１種であることを特徴とする、請求項１に記載の剥離剤組成物。
【請求項３】
前記ケトン系溶剤が、シクロヘキサノン、アセトン、イソホロン、メチルエチルケトン、ダイアセトンアルコール、炭酸ジメチルメチルシクロヘキサノン、メチルイソブチルケトン、２−ヘプタノンから選ばれた少なくとも１種であることを特徴とする、請求項１又は２に記載の剥離剤組成物。
【請求項４】
前記エステル系溶剤が、酢酸エチル、酢酸アミル、酢酸ブチル、酢酸イソブチル、ギ酸ベンジル、リン酸エステル類から選ばれた少なくとも１種であることを特徴とする、請求項１〜３のいずれかに記載の剥離剤組成物。
【請求項５】
前記含硫黄系溶剤が、ジフェニルスルホン、ジメチルスルフォキシド、スルホラン、チオアニソールから選ばれた少なくとも１種であることを特徴とする、請求項１〜４のいずれかに記載の剥離剤組成物。
【請求項６】
請求項１〜５のいずれかの剥離剤組成物を、液化ガスからなる噴射剤と共に噴霧容器に充填してなるエアゾール剥離剤。
【発明の詳細な説明】
【技術分野】
【０００１】
本発明は、塩素を含まないことで安全性が高く、剥離性能にも優れた剥離剤組成物、特にガスケットの剥離に好適な剥離剤組成物、及びその剥離剤組成物を含有するエアゾール剥離剤に関する。
【背景技術】
【０００２】
ガスケットは、配管の継ぎ手や圧力容器のマンホールあるいはバルブボンネットなどに挟み込んで圧縮し、その隙間を防ぐと同時に、内部からの流体の漏れ又は外部からの異物の進入を防止するものであり、自動車をはじめ建機や農機、電気機器などの様々な分野で使用されている。
【０００３】
一般に、ガスケットはシートガスケットと液状ガスケットに大別される。シートガスケットとは一般的にジョイントシートを指し、ゴム、ポリアミド繊維、ガラス繊維、膨張黒鉛などを均一に混合し、加圧加延した厚さ０.４〜３.０ｍｍのシートを打ち抜いたものである。また、液状ガスケットは、合成樹脂（シリコン系、嫌気性アクリル系）などを主成分とするペースト状の接着剤であり、低圧用配管の漏れ防止などの用途に使用されている。
【０００４】
シートガスケットと液状ガスケットは、耐熱性、耐圧性、耐薬品性、加工性などの条件に応じて、単独あるいは組み合わせて使用される。例えば上下水道の配管では、フランジ面に液状ガスケットを塗布し、その上からシートガスケットを施し、ボルトで締め付けることでシ−ル性を保持している。
【０００５】
このように施工されたガスケットは、半年から1年経過後に修理や点検などのためにガスケットの除去が必要となる。その際、通常はフランジ面とガスケット材が強固に固着しているため、容易に剥離できないことが多い。更に近年では液状ガスケットの接着性能が向上しているため、より一層剥離困難な状況となっている。
【０００６】
剥離困難なガスケットの除去には、例えば、ステンレス製のスクレーパーやカッターナイフで削ったり、サンダーやブラスショットなどにより界面から機械的に引き離したりする手法が採られている。しかし、これらの手法では、フランジ面に損傷を与えやすく、フランジ寸法の精度が低下してしまうため、その後のシール性に悪影響をもたらす可能性がある。
【０００７】
そのため、自動車、建機、農機、電気機器などの産業分野では、施工されたガスケットに有機溶剤を主成分とする剥離剤を塗布して膨潤させ、ガスケット材が軟らかくなったところで、スクレーパーなどを使用して剥離する方法が一般的に実施されている。
【０００８】
従来から市販されている剥離剤は、例えば特開平１１−０８０６２６号公報や特開平１１−１１６８６２号公報などに記載されているように、溶解力の高いジクロロメタンのような塩素系溶剤を含有し、芳香族系あるいはアルコール系等の助溶剤を混合したものが多い。
【０００９】
しかし、近年では、人体等に悪影響のあるジクロロメタンは敬遠されているため、例えば特開２００１−１２３０９３号公報や特開２００１−１３１４４８号公報などに記載されるように、炭化水素系や芳香族系、ケトン系など複数の有機溶剤を混合した塩素フリータイプの剥離剤も知られている。
【００１０】
また、上記特開２００１−１３１４４８号公報などに記載されるように、剥離すべき塗装面などに有機溶剤成分を長く留めて浸透及び膨潤を促進させるため、増粘剤を配合した剥離剤も提案されている。増粘剤としてはワックス類あるいはセルロース系などが使用され、これらの増粘剤は垂直な面での垂れ落ちや周囲への飛散を防ぐ作用があるとされている。
【００１１】
しかしながら、上記した塩素フリータイプの剥離剤の剥離性能は、ジクロロメタンを主成分とする塩素含有型の剥離剤に比べて剥離性能が低下しているのが現状である。そのため、例えばシートガスケットや液状ガスケットなどのガシケットの剥離に関しては、満足すべき剥離性能を発揮することができなかった。
【００１２】
【特許文献１】特開平１１−０８０６２６号公報
【特許文献２】特開平１１−１１６８６２号公報
【特許文献３】特開２００１−１２３０９３号公報
【特許文献４】特開２００１−１３１４４８号公報
【発明の開示】
【発明が解決しようとする課題】
【００１３】
本発明は、上記した従来技術の問題点に鑑み、人体に対する安全性の高い塩素フリータイプの剥離剤であって、塩素タイプの剥離剤と同等又はそれ以上の剥離性能を有し、配管フランジや機器などのシートガスケットや液状ガスケットを容易に且つ確実に除去することが可能な剥離剤組成物、及びその剥離剤組成物を含有するエアゾール剥離剤を提供することを目的とする。
【課題を解決するための手段】
【００１４】
上記目的を達成するため、本発明が提供する剥離剤組成物は、組成物全体に対して３０〜８９重量％のエーテル系溶剤と、１〜６０重量％のケトン系溶剤と、１〜６０重量％のエステル系溶剤と、１〜１０重量％の含硫黄系溶剤とからなる混合溶剤中に、組成物全体に対して８〜２０重量％のアマイド系チキソトロピック剤が配合されていることを特徴とする。
【００１５】
本発明は、また、上記した剥離剤組成物を液化ガスからなる噴射剤と共に噴霧容器に充填してなるエアゾール剥離剤を提供するものである。
【発明の効果】
【００１６】
本発明によれば、人体に対する安全性の高い塩素フリータイプであって優れた剥離性能を有し、従来剥離困難であったガスケットを容易に且つ確実に剥離できる剥離剤組成物を提供することができる。従って、本発明の剥離剤組成物は、配管フランジや機器などに施されたシートガスケットや液状ガスケットの剥離に適しており、特にエアゾールにすることで優れた利便性を発揮することができる。
【発明を実施するための最良の形態】
【００１７】
本発明の剥離剤組成物は、エーテル系溶剤、ケトン系溶剤、エステル系溶剤及び含硫黄系溶剤の４種の有機溶剤からなる混合溶剤と、アマイド系チキソトロピック剤とで構成されている。上記４種の有機溶剤は、ガスケットなどの剥離に有効な成分である。また、アマイド（ａｍｉｄｅ）系チキソトロピック剤は、分子中に−ＮＨ−ＣＯ−結合をもつ高分子化合物を含み、上記４種の有機溶剤からなる混合溶剤に添加混合することでチキソトロピー性を発現させるものである。
【００１８】
従って、混合溶剤中にアマイド系チキソトロピック剤を含む本発明の剥離剤組成物は、増粘してチキソトロピック性が強くなり、撹拌などの外力を加えると流動性を示すが、外力を除いて静置すると流動性がなくなりゲル化する。そのため、本発明の剥離剤組成物は、ガスケットなどの剥離対象物に塗布したときの垂れ防止性能に優れ、有機溶剤成分を長く留めておくことができるうえ、有機溶剤成分の揮散を防ぐ性能を備えることから、ガスケットなどの剥離性能に優れ且つその性能を持続させることができる。
【００１９】
アマイド系チキソトロピック剤の配合量は、組成物全体の８〜２０重量％とする。配合量が８重量％未満では、有機溶剤成分との相溶性が悪くなるうえ、チキソトロピック性の発現が十分でないため、静置すると液相内で分離を生じ分散安定性が低下する。逆に２０重量％を超えて添加すると、チキソトロピック性の発現が強すぎるため剥離剤組成物がグリース状となってしまい、ガスケットへの有機溶剤成分の浸透性が低下して十分な剥離性能が得られない。
【００２０】
上記アマイド系チキソトロピック剤に関しては、特に制限はなく、市販品を使用することができる。例えば、ディスパロン６９００−２０Ｘ、ディスパロンＡ６７０−２０Ｍ、ディスパロンＰＦＡ２２０−２０Ｍ、ディスパロンＡ６７１−ＥＺ、ディスパロンＦ９０５０、ディスパロンＰＦＡ−２３１、ディスパロンＰＦＡ−２２０、ディスパロンＰＦＡ−１３１など（いずれも楠本化成社製）を好適に用いることができる。
【００２１】
上記混合溶剤のうちのエーテル系溶剤は、ガスケットなどの剥離に有効であり、特にシートガスケットを膨潤させ、液状ガスケットを溶解及び膨潤させる効果が優れている。エーテル系溶剤としては、メチルテトラヒドロフラン、ジエチルエーテル、１,３−ジオキソラン、シクロペンチルメチルエーテル、ジベンジルエーテルなどが好ましく、これらを単独で又は組み合わせて用いることができる。
【００２２】
また、エーテル系溶剤の配合量は、組成物全体の３０〜８９重量％とすることが必要である。エーテル系溶剤の配合量が組成物全体の３０重量％未満では、シートガスケットの膨潤効果、液状ガスケットの溶解及び膨潤効果が不十分である。また、エーテル系溶剤が８９重量％を超えると、エーテル系溶剤以外の溶剤成分量が減り、ガスケットの剥離性能が不十分となる。
【００２３】
上記ケトン系溶剤は、ガスケットなどの剥離に有効であり、特に液状ガスケットを溶解及び膨潤させる効果が優れている。ケトン系溶剤としては、例えば、シクロヘキサノン、アセトン、イソホロン、メチルエチルケトン、ダイアセトンアルコール、炭酸ジメチルメチルシクロヘキサノン、メチルイソブチルケトン、２−ヘプタノンなどが好ましく、これらを単独で又は組み合わせて用いることができる。
【００２４】
また、ケトン系溶剤の配合量は、組成物全体の１〜６０重量％することが必要である。ケトン系溶剤の配合量が組成物全体の１重量％未満では、液状ガスケットなどを溶解及び膨潤させる効果が不十分となる。また、ケトン系溶剤の配合量が６０重量％を超えて添加すると、上記したエーテル系溶剤の添加量が少なくなるため剥離性能が不十分となる。
【００２５】
上記エステル系溶剤は、ガスケットなどの剥離に有効であり、特に液状ガスケットを溶解及び膨潤させる効果が優れている。エステル系溶剤としては、酢酸エチル、酢酸アミル、酢酸ブチル、酢酸イソブチル、ギ酸ベンジル、リン酸エステル類などが好ましく、これらを単独で又は組み合わせて用いることができる。
【００２６】
また、エステル系溶剤の配合量は、組成物全体の１〜６０重量％とすることが必要である。エステル系溶剤の配合量が組成物全体の１重量％未満では、液状ガスケットなどを溶解及び膨潤させる効果が不十分となる。また、６０重量％を超えて添加すると、上記したエーテル系溶剤などの添加量が少なくなるため剥離性能が不十分となる。
【００２７】
上記含硫黄系溶剤は、ガスケットなどの剥離に有効であり、特に液状ガスケットを溶解及び膨潤させる効果が優れている。含硫黄系溶剤としては、ジフェニルスルホン、ジメチルスルフォキシド、スルホラン、チオアニソールなどが好ましく、これらを単独で又は組み合わせて用いることができる。
【００２８】
また、含硫黄系溶剤の配合量は、組成物全体の１〜１０重量％とすることが必要である。含硫黄系溶剤の配合量が組成物全体の１重量％未満では、その効果が不十分となり、また１０重量％を超えて添加するとアマイド系チキソトロピック剤との溶解性が悪くなり、２層分離を生じるため好ましくない。
【００２９】
尚、本発明の剥離剤組成物は、一般の剥離剤の場合と同様に、その特性を損なわない範囲で、上記した４種以外の有機溶剤を含有することができる。添加可能な有機溶剤としては、例えば、炭化水素系溶剤、含窒素系溶剤、アルコール系溶剤、多価アルコール系溶剤、フェノール系溶剤が挙げられる。また、分散剤や湿潤剤などの通常の添加剤を含有することもできる。
【００３０】
本発明の剥離剤組成物を得るには、上記した混合溶剤中にチキソトロピック剤を相溶させるため、強いせん断力が必要である。そのため、混合溶剤とチキソトロピック剤の分散処理には、ペイントシェーカー、ボールミル、ダイノーミル、ディスパーなどを使用して高速撹拌することが好ましい。
【００３１】
本発明の剥離剤組成物は、噴射剤と共に噴霧容器に充填することによって、エアゾール剥離剤とすることができる。噴射剤としては、液化石油ガス（ＬＰＧ）あるいはジメチルエーテル（ＤＭＥ）が好ましい。フロン系ガス、圧縮ガス（炭酸、窒素）などの噴射剤は、本発明の剥離剤組成物と相溶性が悪いため、良好な噴霧が得られない。
【００３２】
また、噴霧剤の配合量については、エアゾール製品中の噴射剤成分が４０〜７０体積％の範囲であることが好ましい。４０体積％未満では噴射時に垂れを生じやすく、７０体積％を超えると噴射時の霧が細かくなり、周辺に拡散して除去すべき対象物以外の部位や人体に付着する恐れがあるため好ましくない。
【実施例】
【００３３】
［実施例１］
エーテル系溶剤、ケトン系溶剤、エステル系溶剤及び含硫黄系溶剤の４種の有機溶剤と、アマイド系チキソトロピック剤とを、下記表１に示す配合量（重量％）となるように秤量し、ＰＲＩＭＩＸ社製のホモディスパーを用いて３０分間撹拌して、試料１〜６の剥離剤組成物を得た。尚、アマイド系チキソトロピック剤はディスパロンＰＦＡ−２３０（商品名；楠本化成社製）を用い、エーテル系溶剤は１,３−ジオキソラン、ケトン系溶剤は炭酸ジメチル、エステル系溶剤は酢酸ブチル、含硫黄系溶剤はジメチルスルフォキシドを使用した。
【００３４】
得られた試料１〜６の各剥離剤組成物について、撹拌混合終了後１０分経過した時点で分散安定性を観察した。その結果を、均一に混合しているものは○、粘性が高く流動性の無いものは△、２層分離としたものは×とし評価して、下記表１に併せて示した。
【００３５】
【表１】
2010144018.tif 000002
【００３６】
上記の結果から分るように、アマイド系チキソトロピック剤を８〜２０重量％の範囲で含む本発明の試料１〜３の剥離剤組成物は、全て良好な分散安定性を備えていた。しかし、比較例である試料４と５の剥離剤組成物は、アマイド系チキソトロピック剤が少な過ぎるため２層分離した。また、比較例である試料６の剥離剤組成物は、アマイド系チキソトロピック剤が多すぎるため粘性が高く、流動性が得られなかった。
【００３７】
［実施例２］
上記実施例１で作製した試料１の剥離剤組成物を、噴射剤であるＬＰＧ（０.４ＭＰａ）と混合してエアゾール化し、試料Ａ〜Ｅのエアゾール剥離剤を得た。その際、試料Ａ〜Ｅにおいて、剥離剤組成物と噴射剤は下記表２に示す成分比率（容量比）で混合した。
【００３８】
得られた各エアゾール剥離剤について、剥離剤組成物と噴射剤の溶解性を確認し、溶解したものを○、溶解しなかったものを×として下記表２に示した。また、垂直に立てた圧延鋼板（１５０ｍｍ×７０ｍｍ×厚み０.８ｍｍ）に室温にて噴射し、垂れ防止性を評価した。垂れの無いものを○、若干垂れるものを△、垂れるものを×として、下記表２に併せて示した。
【００３９】
【表２】
2010144018.tif 000003
【００４０】
この結果から分るように、剥離剤組成物と噴射剤の溶解性については、試料Ａ〜Ｅの全てのエアゾール剥離剤において良好であった。噴霧塗布したときの垂れ防止性については、噴霧剤の比率が４０〜７０容量％の試料Ａ〜Ｄはほぼ良好であったが、２０容量％の試料Ｅでは垂れ防止性が劣る結果となった。
【００４１】
［実施例３］  
上記実施例２で作製した本発明による試料Ｃのエアゾール剥離剤の剥離性能について、市販の代表的なエアゾール剥離剤２種との比較試験を行なった。市販のエアゾール剥離剤のうち試料Ｆは塩化メチレンとメタノールを含む塩素タイプ（商品名；αパッキンハガシスプレー、トラスコ中山社製）であり、試料Ｇは塩素フリータイプ（商品名；Ｔｈｒｅｅ  Ｂｏｎｄ  ３９１１Ｄ、スリーボンド社製）である。
【００４２】
即ち、圧延鋼板（１５０ｍｍ×７０ｍｍ×厚み０.８ｍｍ）の表面に、液状ガスケットのスリーボンド１１０２（商品名；スリーボンド社製）を塗布した後、その上に３０ｍｍ×３０ｍｍ×厚み０.８ｍｍのノンアスベストタイプシートガスケット（商品名；日本バルカー製）を載置し、２ｋｇの重りを載せて室温で約６ヶ月養生した。
【００４３】
養生後のガスケットに各エアゾール剥離剤をスプレー塗布し、５分後、１０分後、３０分後、６０分後の各経過時間において、ステンレス製スクレーパーを用いてガスケットの削り取りを試みた。その結果を、圧延鋼板表面の大部分が露呈したものを◎、圧延鋼板表面が少しでも露呈したものを○、圧延鋼板表面は露呈しないが液状ガスケット及びシートガスケットが軟化して少しでも削れるものを△、全く削り取れないものを×として、下記表３に併せて示した。
【００４４】
【表３】
2010144018.tif 000004
【００４５】
市販されている塩素タイプの試料Ｆ及び塩素フリータイプの試料Ｇのエアゾール剥離剤は、塗布後１０分で液状ガスケット及びシートガスケットが軟化し、塗布後３０分で圧延鋼板表面が若干露呈するまでガスケットを剥離することができた。しかし、６０分後にも同じ状態であり、圧延鋼板表面の大部分が露呈するまでガスケットを剥離することはできなかった。
【００４６】
これに対し、本発明の試料Ｃのエアゾール剥離剤は、塗布後１０分で圧延鋼板表面が若干露呈するまでガスケットを剥離でき、塗布後６０分には圧延鋼板表面の大部分が露呈するまでガスケットを剥離することができた。このことから、本発明のエアゾール剥離剤は、従来の塩素タイプ及び塩素フリータイプのエアゾール剥離剤よりも優れた剥離性能を有することが分った。